(57)【特許請求の範囲】
【請求項１】
支持基材の少なくとも一方の面に、支持基材側から順に中間層と離型層とを有する離型フィルムであって、前記離型層がシリコーン系樹脂を含み、かつ前記中間層がアルコキシシランおよび／またはアルコキシシランの部分加水分解縮合物を含み、さらに前記中間層が多価アルコールおよび／または多価アルコール誘導体を含み、さらに前記中間層が過塩素酸アルカリ金属塩、パーフルオロスルホン酸アルカリ金属塩およびビス（パーフルオロスルホン酸イミド）アルカリ金属塩からなる群より選ばれる少なくとも１つの金属塩を含むことを特徴とする離型フィルム。
【請求項２】
支持基材の少なくとも一方の面に、支持基材側から順に中間層と離型層とを有する離型フィルムであって、前記離型層がシリコーン系樹脂を含み、かつ前記中間層がアルコキシシランおよび／またはアルコキシシランの部分加水分解縮合物を含み、さらに前記中間層が多価アルコールおよび／または多価アルコール誘導体を含み、さらに前記中間層がイオン液体を含むことを特徴とする離型フィルム。
【請求項３】
前記中間層が多価アルコールを含み、当該多価アルコールがグリセリンであることを特徴とする請求項１または２に記載の離型フィルム。
【請求項４】
前記中間層が多価アルコール誘導体を含み、当該多価アルコール誘導体がグリセリン誘導体であることを特徴とする請求項１または２に記載の離型フィルム。
【請求項５】
前記中間層がアルコキシシランを含み、当該アルコキシシランがテトラアルコキシシランであることを特徴とする請求項１から４のいずれかに記載の離型フィルム。
【請求項６】
前記中間層がアルコキシシランの部分加水分解縮合物を含み、当該アルコキシシランの部分加水分解縮合物がテトラアルコキシシランの部分加水分解縮合物であることを特徴とする請求項１から４のいずれかに記載の離型フィルム。
【請求項７】
前記中間層が過塩素酸アルカリ金属塩、パーフルオロスルホン酸アルカリ金属塩およびビス（パーフルオロスルホン酸イミド）アルカリ金属塩からなる群より選ばれる少なくとも１つの金属塩を含むことを特徴とする請求項２に記載の離型フィルム。
【発明の詳細な説明】
【技術分野】
【０００１】
本発明は離型フィルムに関する。更に詳しくは例えば偏光板、位相差フィルムの粘着層の保護フィルムに有用な離型フィルムに関する。
【背景技術】
【０００２】
シリコーン系樹脂の表面層を持つ離型フィルムは、液晶偏光板や位相差板等の光学用途フィルム製造時に用いる粘着層形成時のベースフィルムとして、上記光学フィルムが貼合されるまでの粘着層保護フィルムとして機能する。
【０００３】
光学フィルムの粘着層は、離型フィルムから剥離されその粘着性能を発揮する層であるため、その保護フィルムである離型フィルムには、その剥離力が経時や保管環境、保管期間により変化せず、また光学フィルムの粘着層の粘着力を変化させないことが求められる。
【０００４】
一方で、上記粘着層は離型フィルムの離型層上に塗布−乾燥することにより形成されるため、
離型層には、この工程を経ても変化しない性質、即ち高い耐溶剤性が求められる。
【０００５】
さらにこのような光学フィルムの粘着層向けの離型フィルムでは、剥離による離型フィルム自身や、離型フィルムから剥離した粘着層の帯電、帯電による粘着層への埃の付着、粘着層塗布時の表面荒れのなどの問題を生じる場合があり、その対策として離型フィルムへの帯電防止性が求められている。
【０００６】
この離型フィルムへの帯電防止性の付与について、特許文献１では、「帯電防止シリコン離型フィルムであって、ポリエステルフィルムと、前記ポリエステルフィルムの少なくとも一面に帯電防止シリコン離型組成物で１回以上コーティングされたコーティング層と、を含み、前記帯電防止シリコン離型組成物中の前記導電性ポリマー樹脂は、ポリ陰イオンにポリチオフェン又はその誘導体を重合して製造されることを特徴とする帯電防止シリコン離型フィルム」が提案されている。
【０００７】
特許文献２では、「ポリエステルフィルムの少なくとも片面に塗布層を有し、当該フィルムの少なくとも片面に離型層を有し、当該離型層中に陰イオン性界面活性剤を１〜１５質量％含有することを特徴とする離型フィルム」が提案されている。
【０００８】
また特許文献３では「プラスチックフイルムの片面または両面に、金属化合物と電荷移動錯体を形成しているテトラアルコキシシランおよび／またはその部分加水分解物を用いた帯電防止層を介して、硬化型シリコーンを用いた離型層が形成されていることを特徴とする帯電防止性能を有する離型フイルム」が提案されている。
【先行技術文献】
【特許文献】
【０００９】
【特許文献１】特表２００９−５３３２５６号公報
【特許文献２】特開２０１４−２３３８４５号公報
【特許文献３】特許２０１４３６号公報
【発明の概要】
【発明が解決しようとする課題】
【００１０】
本発明が解決しようとする課題は、１．離型フィルムと粘着層間の高温加熱前後の剥離力変化が小さいこと、２．離型層の耐溶剤性が高いこと、３．離型フィルムが安定した帯電防止性を有すること、の３点を両立することにある。
【００１１】
これに対し前述の従来技術は次の状況にある。本発明者らが確認したところ、特許文献１の技術は、帯電防止性は良好だが離型層の耐溶剤性が低く、離型層上に形成した粘着層に離型層の成分が移行する問題があり、特許文献２の技術は、高温加熱後に剥離力が増加する傾向が大きく、特許文献３の技術は、離型層の耐溶剤性および帯電防止性の湿度依存性が大きいものであった。
【課題を解決するための手段】
【００１２】
本発明者らは、従来技術の実情に鑑み、鋭意検討の結果、以下の発明に至った
１．支持基材の少なくとも一方の面に、支持基材側から順に中間層と離型層とを有する離型フィルムであって、前記離型層がシリコーン系樹脂を含み、かつ前記中間層がアルコキシシランおよび／またはアルコキシシランの部分加水分解縮合物を含み、さらに前記中間層が多価アルコールおよび／または多価アルコール誘導体を含むことを特徴とする離型フィルム。
２．前記中間層が多価アルコールを含み、当該多価アルコールがグリセリンであることを特徴とする１．に記載の離型フィルム。
３．前記中間層が多価アルコール誘導体を含み、当該多価アルコール誘導体がグリセリン誘導体であることを特徴とする１．に記載の離型フィルム。
４．前記中間層がアルコキシシランを含み、当該アルコキシシランがテトラアルコキシシランであることを特徴とする１．から３．のいずれかに記載の離型フィルム。
５．前記中間層がアルコキシシランの部分加水分解縮合物を含み、当該アルコキシシランの部分加水分解縮合物がテトラアルコキシシランの部分加水分解縮合物であることを特徴とする１．から３．のいずれかに記載の離型フィルム。
６．前記中間層が過塩素酸アルカリ金属塩、パーフルオロスルホン酸アルカリ金属塩およびビス（パーフルオロスルホン酸イミド）アルカリ金属塩からなる群より選ばれる少なくとも１つの金属塩を含むことを特徴とする１．から５．のいずれかに記載の離型フィルム。
７．前記中間層がイオン液体を含むことを特徴とする１．から６．のいずれかに記載の離型フィルム。
【発明の効果】
【００１３】
本発明によれば、高温加熱前後の剥離力変化が小さく、耐溶剤性が高く、かつ優れた帯電防止性能を有する離型フィルムを得ることができる。
【発明を実施するための形態】
【００１４】
上記課題を達成するにあたり、まず本発明者らは従来技術の問題点について以下のように考察した。
【００１５】
まず、特許文献１に記載の技術について、離型層の耐溶剤性が低い原因は、離型層自身に帯電防止剤としてポリチオフェンを含有するため、これが離型層を構成する付加反応型シリコーンの触媒毒として作用した結果、硬化不良になり、離型層の耐溶剤性が低下したと考えている。
【００１６】
また、特許文献２に記載の技術については、離型層自身に親水性の高い陰イオン性界面活性剤を添加しているため、高温加熱時に粘着層の界面部に移動し、粘着層−離型層の境界面部の相溶性を高め、剥離力が上昇したと考えている。
【００１７】
特許文献３の技術は、帯電防止層に含まれ、帯電防止性の発現に影響するテトラアルコキシシランおよび／またはその部分加水分解物のシラノール基が縮合することで、帯電防止性能が大幅に低下したと考えている。
【００１８】
次に、本発明の実施の形態について具体的に述べる。
【００１９】
本発明者らは、離型フィルムにおいて、上記の３つの課題、すなわち、剥離力の経時変化、離型層の耐溶剤性、帯電防止性の両立という課題に対して、支持基材の少なくとも一方の面に、支持基材側から順に中間層と離型層とを有する離型フィルムであって、前記離型層がシリコーン系樹脂を含み、かつ前記中間層がアルコキシシランおよび／またはアルコキシシランの部分加水分解縮合物を含み、さらに前記中間層が多価アルコールおよび／または多価アルコール誘導体とを含むことが好ましいことを見いだした。
【００２０】
ここで離型層とは、離型フィルムにおいて支持基材の少なくとも一方に形成された層で、例えば粘着性や接着性を有する層（粘着層、接着層）に接触した状態で使用され、粘着層や接着層の機能を損ないにくく剥離することができ、それにより粘着層や接着層を保護する機能を有する層である。層の定義については後述する。
【００２１】
離型層に含まれる「シリコーン系樹脂」とは、ジメチルシロキサン骨格を主鎖、または側鎖に含む樹脂であり、その硬化方法により大別することができる。本発明においては、硬化型シリコーン系樹脂が好ましく、付加反応型シリコーン系樹脂がより好ましい。その詳細については後述する。
【００２２】
中間層は、上記離型層と支持基材との間に存在する層であって、一例として支持基材と離型層間の層間密着性付与や、離型フィルムの帯電防止、離型層の耐溶剤性や、支持基材からの低分子量成分の表面移行を抑制する（以降、オリゴマーブロック性とする）機能を担う層である。
【００２３】
本発明において中間層がアルコキシシランおよび／またはアルコキシシランの部分加水分解縮合物を含むことが好ましい。
【００２４】
中間層に含まれる「アルコキシシラン」とは、化学式１に示される化合物で、ｎは０〜３、Ｒ１はアルキル基またはフェニル基を、Ｒ２はアルキル基を指す。
【００２５】
【化１】
0006691702.tif 000002
【００２６】
アルコキシシランの部分加水分解縮合物とは、化学式２にその一例が示されるが、アルコキシ基が部分的に加水分解してシラノール基（Ｓｉ−ＯＨ）になると共に、一部がシラノール縮合することにより、シロキサン結合（Ｓｉ−Ｏ−Ｓｉ）を形成したものを指す。
【００２７】
【化２】
0006691702.tif 000003
【００２８】
中間層には、化学式１において、ｎは０〜１、Ｒ１、Ｒ２はともにアルキル基で、部分加水分解縮合物を形成した状態で存在することが好ましく、ｎ＝０、Ｒ１、Ｒ２はともにアルキル基、すなわちテトラアルコキシシランであることが好ましく、さらにテトラアルコキシシランが部分加水分解縮合物を形成した状態で存在することが、帯電防止性の面からより好ましい。つまり、前記中間層に含まれるアルコキシシランがテトラアルコキシシランであることが好ましく、前記中間層がテトラアルコキシシランおよび／またはテトラアルコキシシランの部分加水分解縮合物を含むことが好ましい。
【００２９】
中間層がアルコキシシランおよび／またはアルコキシシランの部分加水分解縮合物を含むと、例えば支持基材にプラスチックフィルムを用いる場合、Ｓｉの存在により離型層に含まれるシリコーン系樹脂と、アルキル部分の存在により支持基材であるプラスチックフィルム表面の両方に親和性が得られ密着性が高くなるため好ましい。
【００３０】
さらに、アルコキシシランが使用環境下で加水分解を受けて生じるシラノール基、もしくはアルコキシシランの部分加水分解縮合物中のシラノール基が水を吸着し、その吸着水とシラノール基間をプロトンが移動するイオン伝導（プロトン導電性）を発現するため好ましい。
【００３１】
中間層に含まれる「多価アルコール」とは、分子中にアルコール性水酸基を２個以上含み、分子量が６２以上１０，０００未満の分子をいう。「多価アルコール誘導体」とは、上記の多価アルコールの水酸基の一部、またはすべてが、エステル化やエーテル化された分子をいう。
【００３２】
具体的な多価アルコール、および多価アルコール誘導体の例としては、特に限定されないが、例えば、グリセリンおよびグリセリン誘導体、エチレングリコール、プロピレングリコール、ブチレングリコールなどのアルキレングリコールおよびそれらの誘導体、ペンタエリトリトールおよびその誘導体、分子量が６２以上１０，０００未満の低分子量ポリアルキレングリコールおよびその誘導体などが挙げられ、グリセリンおよびグリセリン誘導体、ポリアルキレングリコール誘導体がより好ましく、帯電防止性の面から特に好ましくはグリセリンおよび／またはグリセリン誘導体である。特に好ましい例として中間層が多価アルコールとしてグリセリンまたはグリセリン誘導体のいずれかを含んでもよいし、グリセリンおよびグリセリン誘導体の両方を含んでもよい。
【００３３】
中間層が「多価アルコール」、または「多価アルコール誘導体」を含むと、前述のアルコキシシランが使用環境下で加水分解を受けて生じるシラノール基（Ｓｉ−ＯＨ）、もしくはアルコキシシランの部分加水分解縮合物に含まれるシラノール基が、高温条件、または経時にて縮合反応により、シロキサン結合（Ｓｉ−Ｏ−Ｓｉ）に変化して、前述のイオン伝導性に起因する帯電防止性が低下することを抑制すると共に、自身の水酸基により導電性を向上させることができるため好ましい。
【００３４】
さらに中間層の導電性を安定させる目的で、前記中間層が下記の化学式３〜５に示す過塩素酸アルカリ金属塩、パーフルオロスルホン酸アルカリ金属塩およびビス（パーフルオロスルホン酸イミド）アルカリ金属塩からなる群より選ばれる少なくとも１つの金属塩を含むことが好ましい
ここで、Ａはアルカリ金属（Ｌｉ、Ｎａ、Ｋ）が、ｎとｍは１〜６が好ましく、ＡはＬｉで、ｎとｍは１〜４が帯電防止性の観点からより好ましい。
【００３５】
【化３】
0006691702.tif 000004
【００３６】
【化４】
0006691702.tif 000005
【００３７】
【化５】
0006691702.tif 000006
【００３８】
また、同じく中間層の導電性を安定させる目的で、前記中間層がイオン液体を含むことが好ましい。イオン液体とは、イオン性液体や低融点溶融塩とも呼ばれる材料で、イオンのみから構成される塩であり、室温付近でも液体状態で存在する塩を指す。
【００３９】
その構造は基本的に、カチオンとアニオンが対になった塩を形成しており、カチオンがイミダゾリウム系、ピリジニウム系、脂肪族系、ホスホネート系、ヨウ素系などの分類がある。またアニオンとしては、硫酸エステル、ホウ酸エステル、燐酸エステル、スルホン酸、ハロゲン、などがあり、その組み合わせにより得られる。
【００４０】
以下、本発明の実施の形態について詳細を述べる
［離型フィルム、および離型層］
本発明の離型フィルムは、支持基材の少なくとも一方の面に、前述の条件を満たす離型層および中間層を有するものであればよく、支持基材の両方の面に離型層を有してもよいし、離型層と支持基材との密着性を向上させるために、離型層に帯電防止性、耐溶剤性等を付与するため支持基材と離型層の間に複数の中間層を設けてもよい。
【００４１】
前述の離型層の厚みは、１０〜５００ｎｍであることが好ましく、２０〜２００ｎｍであることがより好ましい。例えば塗布により離型層を形成する場合、離型層の厚みを上記範囲とすることで、不必要な厚みを塗布することで生産性を低下させにくく、安定した剥離性能を実現させることができるため好ましい。
【００４２】
本発明の離型フィルムの離型層は、前述の条件を満たすことができれば特に限定されないが、本発明の離型層用樹脂組成物により形成されていることが好ましく、本発明の離型層用塗料組成物を後述する離型フィルムの製造方法により、塗布、乾燥、硬化することにより形成することが好ましい。
【００４３】
ここで本発明における「層」とは、前記離型フィルムの表面から厚み方向に向かい、隣接する部位との構成元素の組成、粒子等の含有物の形状、厚み方向の物理特性が不連続な境界面を有することで区別される有限の厚みを有する部位を指す。より具体的には、前記離型フィルムを表面から厚み方向に各種組成／元素分析装置（ＦＴ−ＩＲ、ＸＰＳ、ＸＲＦ、ＥＤＡＸ、ＳＩＭＳ、ＥＰＭＡ、ＥＥＬＳ等）、電子顕微鏡（透過型、走査型）または光学顕微鏡にて断面観察した際、前記不連続な境界面により区別され、有限の厚みを有する部位を指す。
【００４４】
［離型層用樹脂組成物］
離型層用樹脂組成物は、前述の本発明の離型フィルムの離型層に好ましい樹脂組成物を指す。離型層または離型層用樹脂組成物として前述の条件を満たすことができれば、その組成は特に限定されないが、シリコーン系樹脂、有機系とシリコーン系の混合もしくは共重合樹脂などが好ましく、優れた離型性や耐熱性からシリコーン系樹脂がより好ましく、特に硬化型シリコーン系樹脂が好ましい。
【００４５】
硬化型シリコーン系樹脂には、末端にビニル基を含有するポリジメチルシロキサンとハイドロジェンシロキサンを白金触媒のもとに、加熱硬化させた「付加反応型」、末端に水酸基を含有するポリジメチルシロキサンとハイドロジェンシロキサンとを有機錫触媒を用いて加熱硬化させた「縮重合反応型」、アルケニル基を含むシロキサンとメルカプト基を含むシロキサンとを光重合触媒を用いて硬化させる「ラジカル付加型」、エポキシ基をオニウム塩開始剤にて光開環させて硬化させる「カチオン重合型」があり、いずれを用いてもよいが、生産性、剥離力の観点から末端ビニル基を含有するポリジメチルシロキサンとハイドロジェンシロキサンを白金触媒のもとに、加熱硬化させた付加反応型が好ましい。
【００４６】
本発明の離型層用樹脂組成物は、好ましくは後述する離型層用塗料組成物を必要に応じて乾燥工程で溶媒を除去の上、硬化することにより形成することができる。
【００４７】
［離型層用塗料組成物、離型層用樹脂前駆体］
離型層用塗料組成物は、前述の離型フィルムの離型層もしくは離型層用樹脂組成物を形成することができる、室温にて液体の性状を示す混合物であり、少なくとも後述する離型フィルムの製造方法によって、離型層用樹脂組成物を形成可能な材料（以降これを樹脂前駆体と呼ぶ）と、重合開始剤、硬化剤、硬化触媒含み、さらに溶媒、粒子、帯電防止剤などの各種添加剤を含んでもよい。
【００４８】
離型層用塗料組成物はシリコーン系樹脂前駆体が好ましく、特に硬化型シリコーン系樹脂を形成可能な樹脂前駆体が好ましく、「付加反応型」、「縮重合反応型」、「ラジカル付加型」、「カチオン重合型」の樹脂前駆体、および重合開始剤、硬化剤、硬化触媒を含む塗料組成物がより好ましい。
【００４９】
付加反応型シリコーン系樹脂前駆体と触媒の具体例としては、末端にビニル基を含有するポリジメチルシロキサンとハイドロジェンシロキサンと白金触媒を含むものが好ましく、信越化学工業（株）社製のＫＳ−７７４、ＫＳ８４３、ＫＳ８４７、ＫＳ８４７ＨおよびＫＳ８３８、東レ・ダウコーニング（株）社製ＳＤ７２２６、Ｓ  Ｄ７２２３、ＳＲＸ２１１、ＳＲＸ３４５、ＳＤ７２３６、ＳＲＸ３７０、ＬＴＣ７５０Ａ、ＬＴＣ３７１Ｇなどが挙げられる
縮重合反応型シリコーン系樹脂前駆体と触媒の具体例としては、末端に水酸基を含有するポリジメチルシロキサンとハイドロジェンシロキサンとを有機錫触媒を含むものが好ましく、東レダウコーニング（株）社製ＳＲＸ２９０やＳＹ  ＬＯＦＦ２３が挙げられる。
【００５０】
ラジカル付加型シリコーン系樹脂前駆体と触媒の具体例としては、アルケニル基を含むシロキサンとメルカプト基を含むシロキサンと光重合触媒を含むものが好ましく、東レ・ダウコーニング（株）社製ＢＹ２４−５１０ＨおよびＢＹ２４−  ５４４などが挙げられる。
【００５１】
カチオン重合型シリコーン系樹脂前駆体と触媒の具体例としては、エポキシ基を含むシロキサンと、オニウム塩開始剤を含むものが好ましく、モメンティブ・パフォーマンス・マテリアルズ・ジャパン合同会社製ＴＰＲ６５０１、ＵＶ９３００およびＸＳ５６−Ａ２７７５などが挙げられる。
【００５２】
本発明における離型層用塗料組成物の固形分濃度は、特に限定されるものではないが、離型層用塗料組成物が溶媒を含む場合には、通常１０質量％以下であり、更には０．５〜５質量％であることが好ましい。０．５質量％未満であると、支持基材もしくは後述する中間層上でハジキが発生しやすくなる場合があり、他方１０質量％を超えると表面が粗くなる場合がある。
【００５３】
［中間層］
本発明の離型フィルムでは、支持基材と離型層間の層間密着性向上、離型フィルムの帯電防止、離型層の耐溶剤性や、支持基材からの低分子量成分の表面移行を抑制する（以降、オリゴマーブロック性とする）観点から、支持基材と離型層の間に１層以上の中間層を設けることが好ましく、機能に合せて複数の中間層を設けてもよい。
【００５４】
中間層の形成方法は、上記の目的を達する中間層が形成できれば、その形成方法は特に限定されない。支持基材の製膜途中で後述する中間層用塗料組成物を塗布したフィルムを作成後、別の工程で離型層を塗布してもよく、支持基材の製膜後、中間層用塗料組成物を支持基材に塗布−乾燥−巻き取りを行い、次いで離型層を塗布−乾燥−巻き取り（逐次塗布）を行ってもよいが、好ましくは、中間層用塗料組成物を塗布、溶媒除去後、直ちに離型層を塗布することが、支持基材と離型層間の密着性、塗膜品位の面から好ましい。
【００５５】
例えば中間層を塗布により形成する場合、中間層の乾燥塗布厚みは、好ましくは、１０〜５００ｎｍ、より好ましくは２０〜２００ｎｍ、さらに好ましくは２０〜１００ｎｍである。塗布厚みが１０ｎｍ〜５００ｎｍであると、離型層の本来の目的である離型性能が安定し、かつ中間層によって付与したい機能、即ち支持基材と離型層間の密着性向上、オリゴマーブロック性、帯電防止性、耐溶剤性と優れた塗膜品位を得ることができるため好ましい。
【００５６】
［中間層用塗料組成物］
中間層用塗料組成物は、前述の支持基材と離型層間の層間密着性付与、帯電防止性、耐溶剤性、さらに支持基材からの低分子量成分の析出を抑制する目的からアルコキシシランおよび／またはアルコキシシランの部分加水分解縮合物を含むことが好ましい。
【００５７】
アルコキシシランの具体例としては、信越化学工業（株）社製のＫＢＭ−１３、ＫＢＭ−２２、ＫＢＭ−１０３、ＫＢＥ−０４、ＫＢＥ−１３、ＫＢＥ−２２、ＫＢＥ−１０３がある。また、アルコキシシランの部分加水分解物の例としては、コルコート（株）製のエチルシリケート２８、エチルシリケート４０、エチルシリケート４８、メチルシリケート５１、メチルシリケート５３Ａ、エチルシリケート４８、コルコートＰＳ−１６２Ｒ、コルコートＰＳ−１６９、コルコートＰＸ、コルコートＮ−１０３Ｘなどが挙げられる。
【００５８】
さらに、中間層が多価アルコールを含むことが好ましい。具体的な多価アルコールの例としては、特に限定されないが、例えば、グリセリンおよびグリセリン誘導体、エチレングリコール、プロピレングリコール、ブチレングリコールおよびそれらの誘導体、ペンタエリトリトールおよびその誘導体、分子量が６２以上１０，０００未満の低分子量ポリエチレングリコール（低分子量ＰＥＧとも称する）およびその誘導体などが挙げられるが、好ましくはグリセリンおよびグリセリン誘導体である。
【００５９】
多価アルコールの例として具体的には、坂本薬品工業（株）のグリセリン、ジグリセリンＳ、ＳＹ−ＤＰシリーズ、ＭＣＡ−１５０、ＳＣ−Ｐシリーズ、ＳＣ−Ｅシリーズ、ポリグリセリン
などが挙げられる。
【００６０】
さらに中間層の導電性を安定させ、帯電防止性を安定化させる目的で、中間層が過塩素酸アルカリ金属塩、パーフルオロスルホン酸アルカリ金属塩およびビス（パーフルオロスルホン酸イミド）アルカリ金属塩からなる群より選ばれる少なくとも１つの金属塩を含むことが好ましい。具体的には、三菱マテリアル電子化成（株）のＥＦ−１２、ＥＦ−１３、ＥＦ−１５（以上トリフルオロメタンスルホン酸塩）、ＥＦ−２２、ＥＦ−２３、ＥＦ−２５（以上ペンタフルオロエタンスルホン酸塩）、ＥＦ−３２、ＥＦ−３３、ＥＦ−３５（以上ヘキサフルオロプロパンスルホン酸塩）、ＫＦＢＳ、ＥＦ−４３、ＬＦＢＳ（以上ノナンフルオロブタンスルホン酸塩）、ＥＦ−Ｎ１１２、ＥＦ−Ｎ１１３、ＥＦ−Ｎ１１５（以上ビス（トリフルオロメタンスルホニル）イミド）、ＥＦ−Ｎ１４２、ＥＦ−Ｎ１４３、ＥＦ−Ｎ１４５（以上（トリフルオロメタンスルホニル−ノニルフルオロブタンスルホニル）イミド）、ＥＦ−Ｎ４４２、ＥＦ−Ｎ４４３、ＥＦ−Ｎ４４５（以上、ビスノニルフルオロブタンスルホニルイミド）、が挙げられる。
【００６１】
また、同じく中間層の導電性を安定させる目的で、前記中間層がイオン液体を含むことが好ましい。イオン液体とは、イオン性液体や低融点溶融塩とも呼ばれる材料で、イオンのみから構成される塩であり、室温付近でも液体状態で存在する塩を指す。
【００６２】
その構造は基本的に、カチオンとアニオンが対になった塩を形成しており、カチオンがイミダゾリウム系、ピリジニウム系、脂肪族系、ホスホネート系、ヨウ素系などの分類がある。またアニオンとしては、硫酸エステル、ホウ酸エステル、燐酸エステル、スルホン酸、ハロゲン、などがあり、その組み合わせにより得られる。具体的には、日本乳化剤（株）のＡＳ１００、ＡＳ３００、ＡＳ４００、ＪＩ６２Ｊ０１、ＪＩ６２Ｇ０１、広栄化学（株）のＩＬ−Ｐシリーズ、ＩＬ−Ａシリーズ、ＩＬ−Ｃシリーズ、ＩＬ−ＩＭシリーズ、ＩＬ−ＡＰシリーズ、ＩＬ−ＭＡシリーズ、ＩＬ−Ｓシリーズなどが挙げられる。
【００６３】
中間層用塗料組成物は上記アルコキシシランおよび／またはアルコキシシランの部分加水分解物に加えて、離型層の密着性向上や耐溶剤性付与の観点から有機金属化合物を含有してもよい。有機金属化合物としては、アルミニウム、亜鉛、コバルト、マンガン、ジルコニウム、鉄、インジウムなどの金属の有機酸塩、キレート化合物、アルコキシド、およびそのオリゴマーが好ましく、特に有機アルミニウム化合物が好ましい。
【００６４】
有機アルミニウム化合物としては、（ＭｅＯ）３Ａｌ、（ＥｔＯ）３Ａｌ、（ｎ−Ｐｒｏ）３Ａｌなどのアルミニウムアルコラート、ナフテン酸、ステアリン酸、オクチル酸、安息香酸などのアルミニウム塩、アルミニウムアルコラートにアセト酢酸エステルまたはジアルキルマロネートを反応させて得られるアルミニウムキレート、アルミニウムオキサイドの有機酸塩、アルミニウムアセチルアセトネートなどが挙げられる。さらに有機アルミニウム化合物としては、アルミニウムキレート化合物が好ましい。具体的には、有機アルミニウム化合物として、アルミニウムトリス（アセチルアセトネート）、アルミニウムモノアセチルアセトネートヒス（エチルアセトアセテート）が挙げられる。
【００６５】
本発明における中間層用塗料組成物の固形分濃度は、特にこれに限定されるものではないが、中間層用塗料組成物が溶媒を含む場合には、通常１０質量％以下であり、更には０．５〜５質量％であることが好ましい。０．５質量％未満であると、基材フィルム上でハジキが発生しやすくなる場合があり、他方１０質量％を超えると表面が粗面化する場合がある。
【００６６】
［その他の塗料組成物添加剤］
前述の離型層用塗料組成物と中間層用塗料組成物は溶媒を含んでもよく製造適性の面から溶媒を含むことが好ましい。ここで溶媒とは塗布後の乾燥工程にてほぼ全量を蒸発させることが可能な、常温、常圧で液体である物質を指す。本発明の離型フィルムに適した塗料組成物は、溶媒を含んでもよい。溶媒の種類数としては１種類以上２０種類以下が好ましく、より好ましくは１種類以上１０種類以下、さらに好ましくは１種類以上６種類以下である。
【００６７】
溶媒の種類とは溶媒を構成する分子構造によって決まる。すなわち、同一の元素組成で、かつ官能基の種類と数が同一であっても結合関係が異なるもの（構造異性体）、前記構造異性体ではないが、３次元空間内ではどのような配座をとらせてもぴったりとは重ならないもの（立体異性体）は、種類の異なる溶媒として取り扱う。例えば、２−プロパノールと、ｎ−プロパノールは異なる溶媒として取り扱う。
【００６８】
［支持基材］
本発明における支持基材としては、例えば、ポリエチレンテレフタレート、ポリブチレンテレフタレート、ポリエチレンナフタレートなどのポリエステルフィルム、ポリエチレンフィルム、ポリプロピレンフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリフェニレンスルフィドフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等が挙げられるが、特に離型フィルムに使用される支持基材としては、機械的強度、耐熱性、熱寸法安定性および耐薬品性に優れ、且つ経済的である２軸延伸ポリエステルフィルムが好ましい
支持基材の表面には、前記中間層を形成する前に各種の表面処理を施すことも可能である。表面処理の例としては、薬品処理、機械的処理、コロナ放電処理、火焔処理、紫外線照射処理、高周波処理、グロー放電処理、活性プラズマ処理、レーザー処理、混酸処理およびオゾン酸化処理が挙げられる。これらの中でもグロー放電処理、紫外線照射処理、コロナ放電処理および火焔処理が好ましく、グロー放電処理と紫外線処理がさらに好ましい。
【００６９】
［離型フィルムの製造方法］
本発明における離型層は、離型層用塗料組成物を中間層を設けた支持基材上に塗布することにより形成する方法が好ましい。また、中間層を設ける場合も同様に、支持基材上に中間層用塗料組成物を塗布することにより形成する方法が好ましい。
【００７０】
支持基材上への塗料組成物の塗布方法は特に限定されないが、塗料組成物をディップコート法、ローラーコート法、ワイヤーバーコート法、グラビアコート法やダイコート法（米国特許第２６８１２９４号明細書）などにより支持基材等に塗布することにより層を形成することが好ましい。さらに、これらの塗布方式のうち、グラビアコート法またはダイコート法が塗布方法としてより好ましい。次いで、支持基材等の上に塗布された液膜を乾燥する。得られる離型フィルム中から完全に溶媒を除去することに加え、塗膜の硬化を促進する観点からも、乾燥工程では液膜の加熱を伴うことが好ましい。
【００７１】
乾燥方法については、伝熱乾燥（高熱物体への密着）、対流伝熱（熱風）、輻射伝熱（赤外線）、その他（マイクロ波、誘導加熱）などが挙げられる。この中でも、本発明の製造方法では、精密に幅方向でも乾燥速度を均一にする必要から、対流伝熱または輻射伝熱を使用した方式が好ましい。
【００７２】
さらに、熱またはエネルギー線を照射することによるさらなる硬化操作（硬化工程）を行ってもよい。硬化工程において、熱で硬化する場合には、室温から２００℃であることが好ましく、硬化反応の活性化エネルギーの観点から、より好ましくは１００℃以上２００℃以下、さらに好ましくは１３０℃以上２００℃以下である。
【００７３】
また、エネルギー線により硬化する場合には汎用性の点から電子線（ＥＢ線）および／または紫外線（ＵＶ線）であることが好ましい。また、紫外線を照射する際に用いる紫外線ランプの種類としては、例えば、放電ランプ方式、フラッシュ方式、レーザー方式、無電極ランプ方式等が挙げられる。放電ランプ方式である高圧水銀灯を用いて紫外線硬化させる場合、紫外線の照度が１００〜３，０００ｍＷ／ｃｍ２、好ましくは２００〜２，０００ｍＷ／ｃｍ２、さらに好ましくは３００〜１，５００ｍＷ／ｃｍ２となる条件で紫外線照射を行うことが好ましく、紫外線の積算光量が１００〜３，０００ｍＪ／ｃｍ２、好ましくは２００〜２，０００ｍＪ／ｃｍ２、さらに好ましくは３００〜１，５００ｍＪ／ｃｍ２となる条件で紫外線照射を行うことがより好ましい。ここで、紫外線照度とは、単位面積当たりに受ける照射強度で、ランプ出力、発光スペクトル効率、発光バルブの直径、反射鏡の設計および被照射物との光源距離によって変化する。しかし、搬送スピードによって照度は変化しない。また、紫外線積算光量とは単位面積当たりに受ける照射エネルギーで、その表面に到達するフォトンの総量である。積算光量は、光源下を通過する照射速度に反比例し、照射回数とランプ灯数に比例する。
【００７４】
また、本発明の離型フィルムは、例えば偏光板、位相差フィルムの粘着層の保護用途に好適に利用することができる。
【実施例】
【００７５】
次に、実施例に基づいて本発明を説明するが、本発明は必ずしもこれらに限定されるものではない。なお、同一の化合物については特記しない限り同一の製品を用いた。また、実施例１〜１６および実施例３０は、それぞれ参考例１〜１６および参考例１７とする。
【００７６】
［塗料組成物の作成］
［中間層用塗料組成物Ａ１］下記材料を混合し中間層用塗料組成物Ａ１を得た。
【００７７】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２２質量部
・２プロパノール：６．１質量部
・１ブタノール  ：６．１質量部。
【００７８】
［中間層用塗料組成物Ａ２］  下記材料を混合し中間層用塗料組成物Ａ２を得た。
【００７９】
・テトラエトキシシラン部分加水分解縮合物の２プロパノール・１ブタノール溶液：１０質量部（コルコートＲＮ−１０３Ｘ  コルコート（株）製  固形分濃度  ２質量％）
・グリセリン    ：０．０２２質量部
・２プロパノール：６．１質量部
・１ブタノール  ：６．１質量部。
【００８０】
［中間層用塗料組成物Ａ３］
１．下記材料をオイルバス上に設置した還流冷却管付き三つ口フラスコに入れ、オイルバス温度６５度で１時間混合する。
【００８１】
・メチルトリメトキシシランの加水分解縮合物の２プロパノール・トルエン溶液：１０質量部（ＫＲ２４２Ａ  信越化学工業（株）製  固形分濃度  ５０質量％）
・テトラエトキシシランの加水分解縮合物：５質量部
（エチルシリケート４０  コルコート（株）製）
・２プロパノール：６．１質量部
・１ブタノール  ：６．１質量部
２．上記混合物に攪拌しながらイオン交換水  ２質量部を滴下、混合し、液体の濁りがなくなった後、さらに２４時間攪拌する。
【００８２】
３．冷却後、グリセリン  ０．０２２質量部を滴下混合し、中間層用塗料組成物Ａ３を得た。
【００８３】
［中間層用塗料組成物Ａ４］  下記材料を混合し中間層用塗料組成物Ａ４を得た。
【００８４】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：  ０．０１１質量部
・２プロパノール：  ５．５質量部
・１ブタノール  ：  ５．５量部。
【００８５】
［中間層用塗料組成物Ａ５］  下記材料を混合し中間層用塗料組成物Ａ５を得た。
【００８６】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０５質量部
・２プロパノール：７．５質量部
・１ブタノール  ：７．５質量部。
【００８７】
［中間層用塗料組成物Ａ６］  下記材料を混合し中間層用塗料組成物Ａ６を得た。
【００８８】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０８６質量部
・２プロパノール：９．２質量部
・１ブタノール  ：９．２質量部。
【００８９】
［中間層用塗料組成物Ａ７］  下記材料を混合し中間層用塗料組成物Ａ７を得た。
【００９０】
・テトラエトキシシラン部分加水分解縮合物の２プロパノール・１ブタノール溶液：１０質量部  （コルコートＲＰＸ  コルコート（株）製  固形分濃度  ２質量％）
・ジエチレングリコール：０．０２２質量部
・２プロパノール      ：６．１質量部
・１ブタノール        ：６．１質量部。
【００９１】
［中間層用塗料組成物Ａ８］  下記材料を混合し中間層用塗料組成物Ａ８を得た。
【００９２】
・テトラエトキシシラン部分加水分解縮合物の２プロパノール・１ブタノール溶液：１０質量部（コルコートＲＰＸ  コルコート（株）製  固形分濃度  ２質量％）
・ペンタエリスリトール：０．０２２質量部
・２プロパノール      ：６．１質量部
・１ブタノール        ：６．１質量部。
【００９３】
［中間層用塗料組成物Ａ９］  下記材料を混合し中間層用塗料組成物Ａ９を得た。
【００９４】
・テトラエトキシシラン部分加水分解縮合物の２プロパノール・１ブタノール溶液：１０質量部  （コルコートＲＰＸ  コルコート（株）製  固形分濃度  ２質量％）
・ＰＯ変性グリセリン：０．０２２質量部（ＳＹ−ＤＰ９  阪本薬品工業（株）製）
・２プロパノール    ：６．１質量部
・１ブタノール      ：６．１質量部。
【００９５】
［中間層用塗料組成物Ａ１０］  下記材料を混合し中間層用塗料組成物Ａ１０を得た。
【００９６】
・テトラエトキシシラン部分加水分解縮合物の２プロパノール・１ブタノール溶液：１０質量部  （コルコートＲＰＸ  コルコート（株）製  固形分濃度  ２質量％）
・グリセリン脂肪酸エステル：０．０２２質量部（ＭＣＡ−１５０阪本薬品工業（株）製）
・２プロパノール          ：６．１質量部
・１ブタノール            ：６．１質量部。
【００９７】
［中間層用塗料組成物Ａ１１］  下記材料を混合し中間層用塗料組成物Ａ１１を得た。
【００９８】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・イオン液体    ：０．０１３質量部（アミノイオンＲＡＳ１００  日本乳化剤（株）製）
・２プロパノール：７．５質量部
・１ブタノール  ：７．５質量部。
【００９９】
［中間層用塗料組成物Ａ１２］  下記材料を混合し中間層用塗料組成物Ａ１２を得た。
【０１００】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・イオン液体  ：０．０１３質量部（ＫＯＥＬＩＱＲＩＬ−Ｓ２  広栄化学（株）製）
・２プロパノール：７．５質量部
・１ブタノール  ：７．５質量部。
【０１０１】
［中間層用塗料組成物Ａ１３］  下記材料を混合し中間層用塗料組成物Ａ１３を得た。
【０１０２】
・テトラエトキシシラン部分加水分解縮合物の２プロパノール・１ブタノール溶液：１０質量部  （コルコートＲＰＸ  コルコート（株）製  固形分濃度  ２質量％）
・グリセリン      ：０．０２２質量部
・反応性イオン液体：０．０１３質量部（アミノイオンＲＪＩ６２Ｇ０２  日本乳化剤（株）製）
・２プロパノール  ：７．５質量部
・１ブタノール    ：７．５質量部。
【０１０３】
［中間層用塗料組成物Ａ１４］  下記材料を混合し中間層用塗料組成物Ａ１４を得た。
【０１０４】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・イオン液体    ：０．００５質量部（アミノイオンＲＡＳ１００  日本乳化剤（株）製）
・２プロパノール：７．５質量部
・１ブタノール  ：７．５質量部。
【０１０５】
［中間層用塗料組成物Ａ１５］  下記材料を混合し中間層用塗料組成物Ａ１５を得た。
【０１０６】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・イオン液体    ：０．０２５質量部（アミノイオンＲＡＳ１００  日本乳化剤（株）製）
・２プロパノール：７．５質量部
・１ブタノール  ：７．５質量部。
【０１０７】
［中間層用塗料組成物Ａ１６］  下記材料を混合し中間層用塗料組成物Ａ１６を得た。
【０１０８】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・イオン液体    ：０．０３８質量部（アミノイオンＲＡＳ１００  日本乳化剤（株）製）
・２プロパノール：７．５質量部
・１ブタノール  ：７．５質量部。
【０１０９】
［中間層用塗料組成物Ａ１７］  下記材料を混合し中間層用塗料組成物Ａ１７を得た。
【０１１０】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・イオン液体    ：０．０１３質量部（アミノイオンＲＡＳ１００  日本乳化剤（株）製）
・トリフルオロメタンスルホン酸リチウム：０．０１３質量部（ＥＦ−１５（三菱マテリアル電子化成（株）製）
・２プロパノール：７．５質量部
・１ブタノール  ：７．５質量部。
【０１１１】
［中間層用塗料組成物Ａ１８］  下記材料を混合し中間層用塗料組成物Ａ１８を得た。
【０１１２】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・トリフルオロメタンスルホン酸リチウム：  ０．０１３質量部（ＥＦ−１５（三菱マテリアル電子化成（株）製）
・２プロパノール：７．５質量部
・１ブタノール  ：７．５質量部。
【０１１３】
［中間層用塗料組成物Ａ１９］  下記材料を混合し中間層用塗料組成物Ａ１９を得た。
【０１１４】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・ビス（トリフルオロブタンスルホニルイミド）カリウム：  ０．０１３質量部（ＥＦ−Ｎ４４２（三菱マテリアル電子化成（株））製）
・２プロパノール：７．５質量部
・１ブタノール  ：７．５質量部。
【０１１５】
［中間層用塗料組成物Ａ２０］  下記材料を混合し中間層用塗料組成物Ａ２０を得た。
【０１１６】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・ビス（トリフルオロブタンスルホニルイミド）リチウム：  ０．０１３質量部（ＥＦ−Ｎ４４５（三菱マテリアル電子化成（株））製）
・２プロパノール：７．５質量部
・１ブタノール  ：７．５質量部。
【０１１７】
［中間層用塗料組成物Ａ２１］  下記材料を混合し中間層用塗料組成物Ａ２１を得た。
【０１１８】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・トリフルオロメタンスルホン酸リチウム：  ０．００５質量部（ＥＦ−１５（三菱マテリアル電子化成（株）製）
・２プロパノール：７．５質量部
・１ブタノール  ：７．５質量部。
【０１１９】
［中間層用塗料組成物Ａ２２］  下記材料を混合し中間層用塗料組成物Ａ２２を得た。
【０１２０】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・トリフルオロメタンスルホン酸リチウム：  ０．０２５質量部（ＥＦ−１５（三菱マテリアル電子化成（株）製）
・２プロパノール：７．５質量部
・１ブタノール  ：７．５質量部。
【０１２１】
［中間層用塗料組成物Ａ２３］  下記材料を混合し中間層用塗料組成物Ａ２３を得た。
【０１２２】
・テトラエトキシシラン部分加水分解縮合物の２プロパノール・１ブタノール溶液：１０質量部  （コルコートＲＰＸ  コルコート（株）製  固形分濃度  ２質量％）
・グリセリン    ：０．０２５質量部
・トリフルオロメタンスルホン酸リチウム：  ０．０３８質量部（ＥＦ−１５（三菱マテリアル電子化成（株）製）
・２プロパノール：７．５質量部
・１ブタノール  ：７．５質量部。
【０１２３】
［中間層用塗料組成物Ａ２４］下記材料を混合し中間層用塗料組成物Ａ１を得た。
【０１２４】
・テトラエトキシシラン部分加水分解縮合物の２プロパノール・１ブタノール溶液：  １０質量部  （コルコートＲＰＸ  コルコート（株）製  固形分濃度  ２質量％）
・２プロパノール：６．１質量部
・１ブタノール  ：６．１質量部。
【０１２５】
［中間層用塗料組成物Ａ２５］  下記材料を混合し中間層用塗料組成物Ａ２を得た。
【０１２６】
・テトラエトキシシラン部分加水分解縮合物の２プロパノール・１ブタノール溶液：  １０質量部（コルコートＲＮ−１０３Ｘ  コルコート（株）製  固形分濃度  ２質量％）
・２プロパノール：６．１質量部
・１ブタノール  ：６．１質量部。
【０１２７】
［中間層用塗料組成物Ａ２６］
１．下記材料をオイルバス上に設置した還流冷却管付き三つ口フラスコに入れ、オイルバス温度６５度で１時間混合する。
【０１２８】
・メチルトリメトキシシランの加水分解縮合物の２プロパノール・トルエン溶液：１０質量部（ＫＲ２４２Ａ  信越化学工業（株）製  固形分濃度：５０質量％）
・テトラエトキシシランの加水分解縮合物：５質量部（エチルシリケート４０  コルコート（株）製）
・２プロパノール：６．１質量部
・１ブタノール  ：６．１質量部
２．上記混合物に攪拌しながらイオン交換水  ２質量部を滴下、混合し、液体の濁りがなくなった後、さらに２４時間攪拌し、中間層用塗料組成物Ａ２６を得た。
【０１２９】
［中間層用塗料組成物Ａ２７］  下記材料を混合し中間層用塗料組成物Ａ２７を得た。
【０１３０】
・グリセリン    ：０．０２質量部
・２プロパノール：１０質量部
・１ブタノール  ：１０質量部。
【０１３１】
［中間層用塗料組成物Ａ２８］  下記材料を混合し中間層用塗料組成物Ａ２７を得た。
【０１３２】
・イオン液体    ：０．０１質量部（アミノイオンＲＡＳ１００  日本乳化剤（株）製）
・２プロパノール：１０質量部
・１ブタノール  ：１０質量部。
【０１３３】
［中間層用塗料組成物Ａ２９］  下記材料を混合し中間層用塗料組成物Ａ２７を得た。
【０１３４】
・トリフルオロメタンスルホン酸リチウム：０．０１質量部（ＥＦ−１５（三菱マテリアル電子化成（株）製）
・２プロパノール：１０質量部
・１ブタノール  ：１０質量部。
【０１３５】
［離型層用塗料組成物Ｂ１］  下記材料を混合し離型層用塗料組成物Ｂ１を得た。
【０１３６】
・メチルビニルポリシロキサンおよびメチル水素化ポリシロキサンのトルエン溶液：１０質量部  （ＫＳ８４７Ｈ  信越化学工業（株）製  固形分濃度  ３０質量％)
・メチルビニルポリシロキサンと白金の錯体溶液：０．１質量部（ＰＬ−５０Ｔ  信越化学工業(株)製)
・トルエン：１０質量部
・ヘプタン：１０質量部。
【０１３７】
［離型層用塗料組成物Ｂ２］  下記材料を混合し離型層用塗料組成物Ｂ２を得た。
【０１３８】
・メチルヘキシレンポリシロキサンおよびメチル水素化ポリシロキサンのトルエン溶液：１０質量部（ＬＴＣ７５０Ａ  東レダウコーニング（株）製  固形分濃度  ３０質量％)
・メチルビニルポリシロキサンと白金の錯体溶液：０．１質量部（ＳＲＸ２１２  東レダウコーニング(株)製)
・トルエン：１０質量部
・ヘプタン：１０質量部。
【０１３９】
［離型フィルムの作成］
以下の離型フィルムの作成−C１〜Ｃ７にしたがって離型フィルムを得た。
【０１４０】
［離型フィルムの作成−C１］
厚み３８μｍのポリエステルフィルム（東レ（株）製商品名“ルミラー”（登録商標）Ｒ６０）に、中間層用塗料組成物を、乾燥・硬化後の塗布厚みが４０ｎｍとなるようにグラビアコーターで塗布し、１００℃で３秒乾燥硬化した。
【０１４１】
次いで、５分以内に離型層用塗料組成物を、乾燥後の塗布厚みが８０ｎｍとなるようにグラビアコートで塗布し、１２０℃で３０秒乾燥硬化して離型フィルムを得た。
【０１４２】
［離型フィルムの作成−C２］
前記離型フィルムの作成−Ｃ１に対し、中間層用塗料組成物の乾燥・硬化後の塗布厚みを２０ｎｍとなるようにグラビアコーターで塗布した以外は同様にして、離型フィルムを得た。
【０１４３】
［離型フィルムの作成−C３］
前記離型フィルムの作成−Ｃ１に対し、中間層用塗料組成物の乾燥・硬化後の塗布厚みを６０ｎｍとなるようにグラビアコーターで塗布した以外は同様にして、離型フィルムを得た。
【０１４４】
［離型フィルムの作成−C４］
前記離型フィルムの作成−Ｃ１に対し、中間層用塗料組成物の乾燥・硬化後の塗布厚みを１５ｎｍとなるようにグラビアコーターで塗布した以外は同様にして、離型フィルムを得た。
【０１４５】
［離型フィルムの作成−C５］
前記離型フィルムの作成−Ｃ１に対し、離型層用塗料組成物の乾燥・硬化後の塗布厚みを５０ｎｍとなるようにグラビアコーターで塗布した以外は同様にして、離型フィルムを得た。
【０１４６】
［離型フィルムの作成−C６］
前記離型フィルムの作成−Ｃ１に対し、離型層用塗料組成物の乾燥・硬化後の塗布厚みを１５０ｎｍとなるようにグラビアコーターで塗布した以外は同様にして、離型フィルムを得た。
【０１４７】
［離型フィルムの作成−C７］
前記離型フィルムの作成−Ｃ１に対し、離型層用塗料組成物の乾燥・硬化後の塗布厚みを３０ｎｍとなるようにグラビアコーターで塗布した以外は同様にして、離型フィルムを得た。
【０１４８】
以上の方法により実施例１〜３０、比較例１〜６の離型フィルムを作成した。各実施例・比較例に対応する上記離型フィルムの作成方法、使用する離型層用塗料組成物、中間層用塗料組成物、各層の膜厚を表１に記載した。
【０１４９】
［離型フィルムの評価］
作成した離型フィルムについて、次に示す性能評価を実施し、得られた結果を表１に示す。特に断らない場合を除き、測定は各実施例・比較例において、１つのサンプルにつき場所を変えて３回測定を行い、その平均値を用いた。
【０１５０】
［常温剥離力］
離型フィルムの離型層形成面に粘着テープ（日東電工（株）製、ポリエステルテープ商品名３１Ｂ：以下３１Ｂテープ）を、５ｋｇｆのゴムローラーを１往復させて圧着し、２０℃６５％ＲＨ２４時間放置後、引張り試験機を用いて３００ｍｍ／分の速度で１８０°剥離した時の応力を測定した。
【０１５１】
［加熱重剥離化率］
２３℃×６５％ＲＨ環境下にて、離型フィルムの離型層形成面に、ポリエステル粘着テープ（日東電工（株）製Ｎｏ．３１Ｂテープ、１８ｍｍ幅）を、５ｋｇfローラーで圧着させながら貼り合わせ、７０℃乾燥オーブンにて２４時間放置した後、引張り試験機で剥離速度３００ｍｍ／分、剥離角度１８０°でテープを剥離した時の荷重を測定した値を３１Ｂテープ７０℃加熱剥離力とした。
【０１５２】
離型フィルムの離型層形成面に、ポリエステル粘着テープ（日東電工（株）社製Ｎｏ．３１Ｂテープ、１８ｍｍ幅）を、５ｋｇfローラーで圧着させながら貼り合わせ、２３℃×６０％条件下にて２４時間放置し、引張り試験機で剥離速度３００ｍｍ／分、剥離角度１８０°でテープを剥離した時の荷重を３１Ｂテープ常温剥離力とした。以下の式で加熱重剥離化率を求め、加熱重剥離化率１５０％以下を合格とした。
加熱重剥離化率＝Ａ／Ｂ×１００
Ａ：３１Ｂテープ７０℃加熱剥離力
Ｂ：３１Ｂテープ常温剥離力。
【０１５３】
［残留接着率］
ポリエステル粘着テープ（３１Ｂテープ）を離型層形成面に５ｋｇｆのゴムローラーを１往復させて圧着し、７０℃、２０ｇ／ｃｍ２の環境下で２０時間静置した。その後室温で１時間冷却した後３１Ｂテープを丁寧にはがし、これを再度銅板に張り合わせて更に１時間静置した後、３００ｍ／分の速度で１８０°剥離した時の抵抗値を測定した。この値を（ｆ）とした。同様の手順を４フッ化エチレン樹脂（東レフィルム加工（株）製“トヨフロン”（登録商標））に貼り合わせて剥離抵抗値を測定しこの値をブランク値（ｆｏ）とした。この結果を以下の数式に当てはめて残留接着率を計算した。計算値が９０％以上を合格とした
残留接着率（％）＝（ｆ）／（ｆｏ）×１００。
【０１５４】
［耐溶剤離型性保持率］
テスター産業社製、学振型摩擦試験機ＩＩ型を用いて、離型フィルムの離型層表面をトルエン約１ｍｌを染み込ませた綿布（金巾３号）で荷重２００ｇｆ×３０往復擦過し、フィルム面についた溶剤を乾燥させた後、ポリエステル粘着テープ（日東電工（株）社製Ｎｏ．３１Ｂテープ、１８ｍｍ幅）を、５ｋｇｆローラーで圧着させながら貼り合わせ、１時間放置し、引張り試験機で剥離速度３００ｍｍ／分、剥離角度１８０°でテープを剥離した時の荷重を測定した。この剥離力をトルエン含浸綿布で擦過した後の離型層形成面の剥離力とした。
【０１５５】
上記測定に用いたサンプルとは別の離型フィルムの離型層形成面に、ポリエステル粘着テープ（日東電工（株）社製Ｎｏ．３１Ｂテープ、１８ｍｍ幅）を、５ｋｇｆローラーで圧着させながら貼り合わせ、１時間放置し、引張り試験機で剥離速度３００ｍｍ／分、剥離角度１８０°でテープを剥離した時の荷重を測定し、この剥離力を初期の離型層形成面の剥離力とした。
【０１５６】
この結果を以下の数式に当てはめて、耐溶剤離型性保持率を計算した。耐溶剤離型性保持率が８５％以上を合格とした。
耐溶剤離型性保持率＝Ａ／Ｂ×１００
Ａ：初期の離型層形成面の剥離力
Ｂ：トルエン含浸綿布で擦過した後の離型層形成面の剥離力。
【０１５７】
［帯電防止性・・・初期の表面抵抗値］
２３℃×６５％ＲＨ環境下にて、表面抵抗測定機（三菱化学（株）製  ハイレスターUX  検出上限値  ９×１０１４Ω／□）を用い、離型フィルムの離型層形成面側の任意の３点を測定した。その平均値を初期の表面抵抗値とし、９×１０１２Ω／□以下を合格とした。
【０１５８】
［帯電防止性・・・帯電防止性保持率］
上記測定に用いたサンプルとは別の離型フィルムを、７０℃の熱風オーブン内にて２４時間加熱後、２３℃×６５％ＲＨ環境下に１時間放置し、次いで表面抵抗測定機（三菱化学（株）製  ハイレスター  ＨＴ−２０１検出限界上限値９×１０１２Ω／□）を用い、離型フィルムの離型層形成面側の任意の３点を測定した。その平均値を加熱後の表面抵抗値とし、以下の式で帯電防止性保持率を算出し、帯電防止性保持率が５０％以下を合格とした。
帯電防止性保持率＝Ａ／Ｂ×１００
Ａ：初期の表面抵抗値
Ｂ：加熱後の表面抵抗値。
【０１５９】
表１に各実施例、比較例の構成と評価結果をまとめた。評価結果において、１項目でも合格とならないものについて、課題未達成と判断した。表１に示すように本発明の実施例はいずれも合格しており、本発明が解決しようとしている課題を達成している。
【０１６０】
【表１】
0006691702.tif 000007
【産業上の利用可能性】
【０１６１】
本発明の離型フィルムは、例えば偏光板、位相差フィルムの粘着層の保護用途に好適に利用することができる。